(57)【要約】【課題】上層部分の漂白にかかる時間を少なくし、前工程が簡単となり、成形時間が短く、しかも連続ラインで木質系繊維板を連続的に成形することのできる木質系繊維板の漂白方法を提供する。【解決手段】木材をチップ化して木チップを形成し、この木チップを粉砕して木粉化して乾燥し、その後に木粉に接着剤樹脂を塗布してボードを形成し、このボードをプレスで加圧・加温して硬化させて木質系繊維板を製造する方法であって、木質系繊維板の木粉化した状態で漂白剤を塗布して漂白した後、この木粉に樹脂を塗布してボードを形成し、このボードをプレスで加圧・加温して硬化させて木質系繊維板を製造するものである。【選択図】        図１
2004314555.tif 000002
【特許請求の範囲】
【請求項１】
木材をチップ化して木チップを形成し、該木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記木粉化した状態で漂白剤を塗布して漂白した後、該木粉に樹脂を塗布してプレスで加圧・加温して硬化させて木質系繊維板を製造することを特徴とする木質系繊維板の漂白方法。
【請求項２】
木材をチップ化して木チップを形成し、該木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記ボードの表面に界面活性剤を添加した含浸可能な漂白剤を塗布して漂白してその後、乾燥硬化して木質系繊維板を形成することを特徴とする木質系繊維板の漂白方法。
【請求項３】
上記界面活性剤を添加した含浸可能な漂白剤に、さらに酸化チタンを添加した漂白剤を塗布して漂白することを特徴とする請求項２記載の木質系繊維板の漂白方法。
【請求項４】
上記漂白剤が過酸化水素水又は塩素水であることを特徴とする請求項１乃至３のいずれかに記載の木質系繊維板の漂白方法。
【発明の詳細な説明】
【０００１】
【発明の属する技術分野】
本発明は、木材チップと樹脂とを混合してプレスで加圧・加湿して硬化させて板状の木質系繊維板となし、この木質系繊維板の目地や溝部の樹脂色を漂白して白色化して自然感のある床材、壁材等を製造するための木質系繊維板の漂白方法に関するものである。
【０００２】
【従来の技術】
従来、漂白された木材繊維を積層して接着して成形して木質系繊維板を成形して、その後乾燥硬化して木質系繊維板を得るものは公知である。
（例えば特許文献１）
【０００３】
この木質系繊維板の製造方法では、例えばラワン材を乾式法により解繊して得た木材繊維を過酸化水素水に３０分間浸漬して漂白し、その後水洗して淡黄白色の木材繊維を作成し、この木材繊維を乾燥して含水率１０％以下にし低下させた後、グルーブレンダーによりユリア樹脂接着剤を繊維重量に対して１０％添加して均一に塗布し、フォーミングした。次いでフォーミングマットをホットプレスに挿入して熱盤温度１６０度、初期最高圧２５ｋｇ／ｃｍ２、最終圧力５ｋｇ／ｃｍ２で８分間圧締して厚さ１５ｍｍのＭＤＦを得たり、解繊した木材繊維を黄褐色の酸性染料を溶解した染料液中に浸漬して煮沸染色する方法、解繊した木材繊維を過酸化水素水に３０分間浸漬して漂白し、その後水洗して淡黄白色の木材繊維を作成し、この木材繊維を減圧加圧釜で白色の酸性染料を注入して染色する方法がある。
【０００４】
しかしながら、これらの漂白方法では、乾式法により解繊して得た木材繊維を過酸化水素水に３０分間浸漬して漂白し、その後水洗して淡黄白色の木材繊維を作成し、この木材繊維を乾燥するという前工程が複雑となり、成形時間が長くかかり、しかも連続ラインで連続的に成形しにくいという問題があった。また、解繊した木材繊維を黄褐色の酸性染料を溶解した染料液中に浸漬して煮沸染色する方法や減圧加圧釜で白色の酸性染料を注入して染色する方法においても、前工程が複雑となり、成形時間が長くかかり、しかも連続ラインで連続的に成形しにくいという問題があった。
【０００５】
【特許文献１】
実開平６−７４３２８号公報（第１頁〜第６頁）
【０００６】
【発明が解決しようとする課題】
本発明は上記問題点の解決を目的とするものであり、上層部分の漂白にかかる時間を少なくし、前工程が簡単となり、成形時間が短く、しかも連続ラインで木質系繊維板を連続的に成形することのできる木質系繊維板の漂白方法を提供するものである。
【０００７】
【課題を解決するための手段】
本発明の請求項１記載の木質系繊維板の漂白方法は、木材をチップ化して木チップを形成し、該木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記木粉化した状態で漂白剤を塗布して漂白した後、該木粉に樹脂を塗布してプレスで加圧・加温して硬化させて木質系繊維板を製造することを特徴とするものである。
【０００８】
したがって、木粉化した状態で漂白剤を塗布して漂白した後、この木粉に樹脂を塗布することで、微粉化された木粉表面に樹脂が被覆されて白色化が進み、その後プレスにより簡単に上層部分の白色化が完成した木質系繊維板を製造することができる。そのために、漂白にかかる時間を少なくし、前工程が簡単となり、成形時間が短く、しかも連続ラインで木質系繊維板を連続的に成形することのできる方法である。
【０００９】
本発明の請求項２記載の木質系繊維板の漂白方法は、木材をチップ化して木チップを形成し、該木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記ボードの表面に界面活性剤を添加した含浸可能な漂白剤を塗布して漂白してその後、乾燥硬化して木質系繊維板を形成することを特徴とするものである。
【００１０】
したがって、ボードの表面に界面活性剤を添加した含浸可能な漂白剤を塗布しているので、ボードの表面側の内部に漂白剤が含浸しやくなり、上層部分の白色化が進むものである。そのために、漂白にかかる時間を少なくし、前工程が簡単となり、成形時間が短く、しかも連続ラインで木質系繊維板を連続的に成形することのできる方法である。
【００１１】
本発明の請求項３記載の木質系繊維板の漂白方法は、請求項２記載の界面活性剤を添加した含浸可能な漂白剤に、さらに酸化チタンを添加した漂白剤を塗布して漂白することを特徴とするものである。
【００１２】
したがって、ボードの表面に酸化チタンと界面活性剤を添加した含浸可能な漂白剤を塗布しているので、木質系繊維板の表面側の内部に漂白剤が含浸しやくなるとともに表層に酸化チタン成分が残存し白色化が進むものである。そのために、漂白にかかる時間を少なくし、前工程が簡単となり、成形時間が短く、しかも連続ラインで木質系繊維板を連続的に成形することのできる方法である。
【００１３】
本発明の請求項４記載の木質系繊維板の漂白方法は、請求項１乃至３のいずれかに記載の漂白剤が過酸化水素水又は塩素水であることを特徴とするものである。
【００１４】
したがって、通常の漂白剤を用いて簡単に木質系繊維板の上層部のライン上での漂白が可能である。
【００１５】
【発明の実施の形態】
本発明の一実施形態に係わる木質系繊維板の漂白方法の実施例について以下に説明する。
（実施例１）
【００１６】
木質系繊維板の漂白方法は、ラワン材、メランチ材、アピトン等の南洋木材をチップ化して１〜３ｍｍの木チップを形成し、この木チップを粉砕して木粉化して乾燥し、その後に木粉にメラミン樹脂、ユリア樹脂等の接着剤樹脂を塗布して厚さ５〜２０ｍｍのボードを形成し、このボードをロールプレスで加圧・加温して硬化させて２．７ｍｍ程度の木質系繊維板（ＭＤＦともいう）を製造する。
【００１７】
このとき、木質系繊維板の木粉化した状態で漂白剤を塗布して漂白した後、この木粉に樹脂を塗布してボードを形成し、このボードをプレスで加圧・加温して硬化させて木質系繊維板を製造するものである。尚、漂白剤は、通常の過酸化水素水又は塩素水を重量比で１〜３０％程度用いれば良い。
【００１８】
このようにすることで、木粉化した状態で漂白剤を塗布して漂白した後、この木粉に樹脂を塗布してボードを形成することで、微粉化された木粉表面に樹脂が被覆されて白色化が進み、その後プレスにより簡単に上層部分の白色化が完成した状態で木質系繊維板を得ることができる。そのために、従来のように乾式法により解繊して得た木材繊維を過酸化水素水に浸漬して漂白し、その後水洗して淡黄白色の木材繊維を作成し、この木材繊維を乾燥するという前工程も不必要となる。また、解繊した木材繊維を黄褐色の酸性染料を溶解した染料液中に浸漬して煮沸染色する方法や減圧加圧釜で白色の酸性染料を注入して染色するという複雑な前工程なくなり、上層部分の漂白だけで良いので成形時間が短く、しかも連続ラインで連続的に成形可能となる。さらにまた、この漂白後の木質系繊維板に淡色の表面着色を施したり、溝部を形成したりしても表面側から目立たちにくいものである。この漂白後の木質系繊維板はクリアー仕上げの床材の基材としても使用することができる。
（実施例２）
【００１９】
木質系繊維板の漂白方法は、ラワン材、メランチ材、アピトン等の南洋木材をチップ化して１〜３ｍｍの木チップを形成し、この木チップを粉砕して木粉化して乾燥し、その後に木粉にメラミン樹脂、ユリア樹脂等の接着剤樹脂を塗布して厚さ５〜２０ｍｍのボードを形成し、このボードを平板プレスで加圧・加温して硬化させて２．７ｍｍ程度の木質系繊維板を製造する。
【００２０】
このとき、ボードの表面にボードの表面に界面活性剤を０．１〜１０％添加した含浸可能な漂白剤を０．５〜５ｇ／３０３ｍｍ×３０３ｍｍ程度に塗布して漂白してその後、平板プレスで加圧し、乾燥機で約４０℃で加温して乾燥硬化して木質系繊維板を形成するものである。尚、漂白剤は、通常の過酸化水素水又は塩素水を用いれば良い。この温度で加温することにより、漂白剤の水分の蒸発も促進できる。
【００２１】
このようにすることで、界面活性剤を添加した含浸可能な漂白剤を塗布しているので、ボードの表面側の内部に漂白剤が含浸しやくなり、上層部分の白色化が進むものである。そのために、漂白にかかる時間を少なくし、前工程が簡単となり、成形時間が短く、しかも連続ラインで木質系繊維板を連続的に成形することのできる方法である。また、この漂白後の木質系繊維板に淡色の表面着色を施したり、溝部を形成したりしても表面側から目立たちにくいものである。この漂白後の木質系繊維板はクリアー仕上げの床材の基材として使用することができるものである。
（実施例３）
【００２２】
木質系繊維板の漂白方法は、ラワン材、メランチ材、アピトン等の南洋木材をチップ化して１〜３ｍｍの木チップを形成し、この木チップを粉砕して木粉化して乾燥し、その後に木粉にメラミン樹脂、ユリア樹脂等の接着剤樹脂を塗布して厚さ５〜２０ｍｍのボードを形成し、このボードを平板プレスで加圧・加湿して硬化させて２．７ｍｍ程度の木質系繊維板を製造する。
【００２３】
このとき、ボードの表面に界面活性剤を０．１〜１０％と酸化チタン０．１〜１０％とを添加した含浸可能な漂白剤を０．５〜５ｇ／３０３ｍｍ×３０３ｍｍ塗布して漂白してその後、平板プレスで加圧し、乾燥機で約４０℃で加温して乾燥硬化して木質系繊維板を形成するものである。尚、漂白剤は、通常の過酸化水素水又は塩素水を用いれば良い。通常、この漂白剤の塗布量は、１ｇ／３０３ｍｍ×３０３ｍｍあれば十分である。
【００２４】
このようにすることで、ボードの表面に酸化チタンと界面活性剤を添加した含浸可能な漂白剤を塗布しているので、木質系繊維板の表面側の内部に漂白剤が含浸しやくなり漂白が進み、さらに表層に酸化チタン成分が残存し白色化が進むものである。そのために、漂白にかかる時間を少なくし、前工程が簡単となり、成形時間が短く、しかも連続ラインで木質系繊維板を連続的に成形することのできる方法である。
【００２５】
さらに、これらの木質系繊維板を床材、壁材等に用いられる際に、凹溝や実加工を表面側に附与しても、漂白しない場合のように樹脂分や木材の茶褐色が表面側に現出することもなく、漂白による上層部の白色化が促進され、違和感のない色を呈し、自然感のある建築材料を造出することができる。
【００２６】
また、図１に示したように、これらの木質系繊維板１は、構造用合板２の上面に積層して酢酸ビニール等の接着剤３で固着されて床材や壁材等の建築材料として用いられる。この固着され木質系繊維板１の表面側には、Ｖ溝等４が刻設されて用いられる。このように木質系繊維板１の表面側にＶ溝等４を刻設しても表面と傾斜面との地色が同一色となるので、違和感のない色を呈し、自然感のあるものである。尚、木質系繊維板１の上面に突き板や合成樹脂系の化粧シートを貼着してからＶ溝等を刻設するようにしても良い。
【００２７】
【発明の効果】
上述の如く、本発明の請求項１記載の木質系繊維板の漂白方法は、木材をチップ化して木チップを形成し、この木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記木粉化した状態で漂白剤を塗布して漂白した後、この木粉に樹脂を塗布してプレスで加圧・加温して硬化させて木質系繊維板を製造するので、微粉化された木粉表面に樹脂が被覆されて白色化が進み、その後プレスにより簡単に上層部分の白色化が完成した木質系繊維板を製造することができる。そのために、漂白にかかる時間を少なくし、前工程が簡単となり、成形時間が短く、しかも連続ラインで木質系繊維板を連続的に成形することのできる方法である。
【００２８】
本発明の請求項２記載の木質系繊維板の漂白方法は、木材をチップ化して木チップを形成し、この木チップを粉砕して木粉化して乾燥し、その後に木粉に樹脂を塗布してボードを形成し、このボードをプレスで加圧・加湿して硬化させて木質系繊維板を製造する木質系繊維板の漂白方法において、前記ボードの表面に界面活性剤を添加した含浸可能な漂白剤を塗布して漂白してその後、乾燥硬化して木質系繊維板を形成するので、ボードの表面側の内部に漂白剤が含浸しやくなり、上層部分の白色化が進むものである。そのために、漂白にかかる時間を少なくし、前工程が簡単となり、成形時間が短く、しかも連続ラインで木質系繊維板を連続的に成形することのできる方法である。
【００２９】
本発明の請求項３記載の木質系繊維板の漂白方法は、ボードの表面に酸化チタンと界面活性剤を添加した含浸可能な漂白剤を塗布しているので、木質系繊維板の表面側の内部に漂白剤が含浸しやくなるとともに表層に酸化チタン成分が残存し白色化が進むものである。そのために、漂白にかかる時間を少なくし、前工程が簡単となり、成形時間が短く、しかも連続ラインで木質系繊維板を連続的に成形することのできる方法である。
【００３０】
本発明の請求項４記載の木質系繊維板の漂白方法は、漂白剤が過酸化水素水又は塩素水の通常の漂白剤を用いることで、簡単に木質系繊維板の上層部のライン上での漂白が可能である。
【図面の簡単な説明】
【図１】本発明の一実施例に係わる木質系繊維板の縦断面図である。
【符号の説明】
１      木質系繊維板
２      構造用合板
３      接着剤
４      Ｖ溝
【図１】
2004314555.tif 000003